(57)【要約】ハードコート性と防眩性とを維持しつつ、面ギラの発生と、白ぼけの発生とを極めて高いレベルで抑制でき、高コントラストの優れた表示画像を得ることができる防眩性フィルムを提供する。光透過性基材の少なくとも一方の面上に表面に凹凸形状を有する防眩層を有する防眩性フィルムであって、上記防眩層は、２種以上の微粒子が凝集した凝集体を含有し、上記凝集体により、上記防眩層の表面に凸部が形成され、上記防眩層の表面の凹凸形状が形成されていることを特徴とする防眩性フィルム。
2012053632.tif 000002
【特許請求の範囲】
【請求項１】
光透過性基材の少なくとも一方の面上に表面に凹凸形状を有する防眩層を有する防眩性フィルムであって、
前記防眩層は、２種以上の球状の微粒子が凝集した凝集体を含有し、
前記凝集体により、前記防眩層の表面に凸部が形成され、前記防眩層の表面の凹凸形状が形成されている
ことを特徴とする防眩性フィルム。
【請求項２】
２種以上の球状の微粒子は、１種以上の有機微粒子及び１種以上の無機微粒子を少なくとも含む請求項１記載の防眩性フィルム。
【請求項３】
有機微粒子は、平均粒径が０．３〜１０．０μｍ、無機微粒子は、平均粒径が５００ｎｍ〜５．０μｍである請求項２記載の防眩性フィルム。
【請求項４】
防眩層は、更にバインダー粒子を含有する請求項１、２又は３記載の防眩性フィルム。
【請求項５】
バインダー粒子は、有機微粒子及び無機微粒子の周囲に偏在している請求項２、３又は４記載の防眩性フィルム。
【請求項６】
バインダー粒子は、フュームドシリカである請求項４又は５記載の防眩性フィルム。
【請求項７】
フュームドシリカは、表面処理されている請求項６記載の防眩性フィルム。
【請求項８】
フュームドシリカは、表面処理として疎水化処理されており、前記疎水化処理は、メチル処理、オクチルシラン処理、又は、ジメチルシリコーンオイル処理である請求項７記載の防眩性フィルム。
【請求項９】
有機微粒子は、アクリル樹脂、ポリスチレン樹脂、スチレン−アクリル共重合体、ポリエチレン樹脂、エポキシ樹脂、シリコーン樹脂、ポリフッ化ビニリデン樹脂及びポリフッ化エチレン樹脂からなる群より選択される少なくとも１種の材料からなる微粒子である請求項２、３、４、５、６、７又は８記載の防眩性フィルム。
【請求項１０】
無機微粒子は、アルミノシリケート、タルク、マイカ及びシリカからなる群より選択される少なくとも一種の微粒子である請求項２、３、４、５、６、７、８又は９記載の防眩性フィルム。
【請求項１１】
偏光素子を備えてなる偏光板であって、
前記偏光板は、偏光素子表面に請求項１、２、３、４、５、６、７、８、９又は１０記載の防眩性フィルムを備えることを特徴とする偏光板。
【請求項１２】
最表面に請求項１、２、３、４、５、６、７、８、９若しくは１０記載の防眩性フィルム、又は、請求項１１記載の偏光板を備えることを特徴とする画像表示装置。
【発明の詳細な説明】
【技術分野】
【０００１】
本発明は、防眩性フィルム、偏光板及び画像表示装置に関する。
【背景技術】
【０００２】
陰極線管表示装置（ＣＲＴ）、液晶ディスプレイ（ＬＣＤ）、プラズマディスプレイ（ＰＤＰ）、エレクトロルミネッセンスディスプレイ（ＥＬＤ）、電子ペーパー、タブレットＰＣ、タッチパネル等の画像表示装置においては、一般に最表面には反射防止のための光学積層体が設けられている。
このような反射防止用の光学積層体は、光の散乱や干渉によって、像の映り込みを抑制したり反射率を低減したりするものである。【０００３】
反射防止用光学積層体の１つとして、透明性基材の表面に凹凸形状を有する防眩層を形成した防眩性フィルムが知られている。この防眩性フィルムは、表面の凹凸形状によって外光を散乱させて外光の反射や像の映り込みによる視認性の低下を防止することができる。
また、この光学積層体は、通常、画像表示装置の最表面に設置されるものであるため、取り扱い時に傷がつかないように、ハードコート性を付与することも要求される。【０００４】
従来の防眩性フィルムとしては、例えば、光透過性基材の表面に、二酸化ケイ素（シリカ）等のフィラーを含む樹脂を塗工して防眩層を形成したものが知られている（例えば、特許文献１、２参照）。
これらの防眩性フィルムは、凝集性シリカ等の粒子の凝集によって防眩層の表面に凹凸形状を形成するタイプ、有機フィラーを樹脂中に添加して層表面に凹凸形状を形成するタイプ、あるいは層表面に凹凸をもったフィルムをラミネートして凹凸形状を転写するタイプ等がある。【０００５】
ところが、このような従来の防眩性フィルムは、いずれのタイプでも、防眩層の表面形状の作用により、光拡散・防眩作用を得るようにしていて、防眩性を高めるためには凹凸形状を急峻にしたり、多くする必要があるが、凹凸が急峻であったり、多くなると、塗膜のヘイズ値（曇価）が上昇して白ぼけが発生し、表示画像のコントラストが低下するという問題があった。
また、従来のタイプの防眩性フィルムは、フィルム表面に、いわゆる面ギラと呼ばれるキラキラ光る輝きが発生し、表示画面の視認性が低下するという問題もあった。面ギラは、画像表示装置を点灯した際、背面からの透過光が画面に到達したときに、画面表面に細かい輝度のむらが現れ、観察者が見る角度を変えていくと、その輝度むらの位置が移り変わっていくように見える現象で、特に全面白色表示や全面緑色表示のときに顕著である。【０００６】
ここで、例えば、ハードコート層と防眩層とをそれぞれ積層形成してなる防眩性フィルムが知られている（例えば、特許文献３参照）。このような層構成の反射防止フィルムは、防眩層表面の細かな凹凸形状をハードコート層と同様の樹脂によりスムージングすることで、滑らかなウネリを有し、微小凹凸が少なく、かつ、凸部高さが従来よりも低い凹凸に変換させて、ハードコート性と防眩性とを維持しつつ、面ギラ及び白ぼけの発生の抑制を図ることができるものであった。しかしながら、膜厚が１０μｍ以上になるなど厚くなってしまい、近年の防眩性フィルムの薄膜化の要請に充分応えることができなかった。
また、有機微粒子或いは無機微粒子を単独で用いて層表面に凹凸形状を形成する場合、防眩性フィルムの薄膜化を図ると、微粒子が高さ方向に凝集することがあるため、表面凹凸が高くなってしまい、面ギラ或いは白ぼけが発生していた。この欠点を解消すべく、有機微粒子或いは無機微粒子の平均粒径を小さくして、表面凹凸の高さを低くしようとすると、反対に表面凹凸の高さが低くなりすぎて、防眩性がなくなってしまい易く、安定して良好な製品を得ることはできなかった。
このため、滑らかな凹凸表面を有する防眩層であって、ハードコート性と防眩性とを維持しつつ、面ギラ及び明室での白ぼけを充分に抑制でき、かつ暗室でのコントラストが優れる一層構成の防眩層を備えた防眩性フィルムが望まれていた。
【先行技術文献】
【特許文献】
【０００７】
【特許文献１】特開平６−１８７０６号公報
【特許文献２】特開平１０−２０１０３号公報
【特許文献３】ＷＯ２００６／０８８２０２号公報
【発明の概要】
【発明が解決しようとする課題】
【０００８】
本発明は、上記現状に鑑みて、ハードコート層が単層で且つ１０μｍ未満の薄層であってもハードコート性と防眩性とを維持しつつ、面ギラの発生を防止でき、明室でも暗室でも、画像表示装置を黒表示にした状態での優れた艶黒感（画面表示における濡れたような艶のある黒色の再現性）を得ることができる防眩性フィルム、偏光板及び画像表示装置を提供することを目的とする。なお、明室での艶黒感は、目視の「白ぼけ」で評価し、暗室での艶黒感は、「暗室コントラスト 」で評価するため、本発明においては、「白ぼけ」又は「暗室コントラスト」という表現を用いる。
【課題を解決するための手段】
【０００９】
本発明は、光透過性基材の少なくとも一方の面上に表面に凹凸形状を有する防眩層を有する防眩性フィルムであって、上記防眩層は、２種以上の球状の微粒子が凝集した凝集体を含有し、上記凝集体により、上記防眩層の表面に凸部が形成され、上記防眩層の表面の凹凸形状が形成されていることを特徴とする防眩性フィルムである。【００１０】
本発明の防眩性フィルムにおいて、上記２種以上の球状の微粒子は、１種以上の有機微粒子及び１種以上の無機微粒子を少なくとも含むことが好ましい。
また、上記有機微粒子は、平均粒径が０．３〜１０．０μｍ、無機微粒子は、平均粒径が５００ｎｍ〜５．０μｍであることが好ましい。
また、上記防眩層は、更にバインダー粒子を含有することが好ましく、上記バインダー粒子は、上記有機微粒子及び無機微粒子の周囲に偏在していることが好ましい。
また、上記バインダー粒子は、フュームドシリカであることが好ましく、上記フュームドシリカは、表面処理されていることが好ましい。
また、上記フュームドシリカは、表面処理として疎水化処理されており、前記疎水化処理は、メチル処理、オクチルシラン処理、又は、ジメチルシリコーンオイル処理であることが好ましい。
また、上記有機微粒子は、アクリル樹脂、ポリスチレン樹脂、スチレン−アクリル共重合樹脂、ポリエチレン樹脂、エポキシ樹脂、シリコーン樹脂、ポリフッ化ビニリデン樹脂及びポリフッ化エチレン樹脂からなる群より選択される少なくとも一種の材料からなる微粒子であることが好ましく、上記無機微粒子は、アルミノシリケート、タルク、マイカ及びシリカからなる群より選択される少なくとも１種の微粒子であることが好ましい。【００１１】
本発明はまた、偏光素子を備えてなる偏光板であって、上記偏光板は、偏光素子表面に上述の防眩性フィルムを備えることを特徴とする偏光板でもある。
本発明は、最表面に上述の防眩性フィルム、又は、上述の偏光板を備えることを特徴とする画像表示装置でもある。
以下に、本発明を詳細に説明する。【００１２】
本発明者らは、光透過性基材上に表面に凹凸形状を有する防眩層を備えた防眩性フィルムについて、鋭意検討した結果、防眩層中に２種以上の微粒子の凝集体を含有させ、この凝集体部分により防眩層表面に凸部が形成され、結果、防眩層表面の凹凸形状が形成されたものとすることで、単一の種類及び粒径の微粒子（例えば、シリカ微粒子やアクリルスチレン粒子）により凹凸形状を形成した従来の防眩層と比較して、より滑らかな凹凸形状とすることができ、その結果、防眩層が単層かつ１０μｍ未満の薄層であっても、ハードコート性と防眩性とを維持しつつ、面ギラの発生と、白ぼけの発生とを充分に抑制し、暗室コントラストが優れる防眩性フィルムが得られることを見出し、本発明を完成するに至った。
なお、上記凝集体が膜厚よりも非常に小さい場合や防眩層の下に沈んでいる場合等には、凝集体は、凹凸形状の凸部を形成する凸部の下位置だけではなく、凹部の下位置にも存在することがある。しかし、本発明の防眩性フィルムにおいては、光学顕微鏡の反射観察や透過観察（１００倍〜３００倍）によって、大部分の凝集体は、凸部を形成していることが観察できる。【００１３】
本発明の防眩性フィルムは、光透過性基材の少なくとも一方の面上に表面に凹凸形状を有する防眩層を有する。
上記光透過性基材は、平滑性、耐熱性を備え、機械的強度及び光の配向を乱さない等の光学的特性に優れたものが好ましい。光透過性基材を形成する材料の具体例としては、例えば、ポリエステル（ポリエチレンテレフタレート、ポリエチレンナフタレート）、セルローストリアセテート、セルロースジアセテート、セルロースアセテートブチレート、ポリエステル、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリメタクリル酸メチル、ポリカーボネート、又は、ポリウレタン等の熱可塑性樹脂が挙げられる。好ましくは、機械的強度に優れる点でポリエステル（ポリエチレンテレフタレート、ポリエチレンナフタレート）、光学的特性に優れる点でセルローストリアセテートが挙げられる。【００１４】
上記光透過性基材は、上記熱可塑性樹脂を柔軟性に富んだフィルム状体として使用することが好ましいが、硬化性が要求される使用態様に応じて、これら熱可塑性樹脂の板を使用することも可能であり、又は、ガラス板の板状体のものを使用してもよい。【００１５】
その他、上記光透過性基材としては、脂環構造を有した非晶質オレフィンポリマー（Ｃｙｃｌｏ−Ｏｌｅｆｉｎ−Ｐｏｌｙｍｅｒ：ＣＯＰ）フィルムが挙げられる。これは、ノルボルネン系重合体、単環の環状オレフィン系重合体、環状共役ジエン系重合体、ビニル脂環式炭化水素系重合体等が用いられる基材で、例えば、日本ゼオン（株）製のゼオネックスやゼオノア（ノルボルネン系樹脂）、住友ベークライト（株）製のスミライトＦＳ−１７００、ＪＳＲ（株）製のアートン（変性ノルボルネン系樹脂）、三井化学（株）製のアペル（環状オレフィン共重合体）、Ｔｉｃｏｎａ社製のＴｏｐａｓ（環状オレフィン共重合体）、日立化成（株）製のオプトレッツＯＺ−１０００シリーズ（脂環式アクリル樹脂）等が挙げられる。
また、トリアセチルセルロースの代替基材として旭化成ケミカルズ株式会社製のＦＶシリーズ（低複屈折率、低光弾性率フィルム）も好ましい。【００１６】
上記光透過性基材の厚さとしては、２０〜３００μｍであることが好ましく、より好ましくは下限が３０μｍであり、上限が２００μｍである。光透過性基材が板状体の場合には、これらの厚さを超える厚さであってもよい。上記光透過性基材は、その上に上記ハードコート層等を形成するのに際して、接着性向上のために、コロナ放電処理、酸化処理等の物理的な処理のほか、アンカー剤又はプライマーと呼ばれる塗料の塗布が予め行われていてもよい。ＬＣＤ向けの光透過性基材として主に用いられることが多いトリアセチルセルロースを材料とする場合、上記光透過性基材の厚さは、ディスプレイ薄膜化ができる２０〜６５μｍが好ましい。【００１７】
上記防眩層は、上記光透過性基材の少なくとも一方の面上に形成されており、表面に凹凸形状を有するものである。
本発明の防眩性フィルムにおいて、上記防眩層は、２種以上の種類又は粒径の微粒子が凝集して形成された凝集体を含有しており、表面の凹凸形状は、上記凝集体が表面に凸部を形成することにより形成されている。
このような凝集体による凹凸形状は、単一の種類及び粒径の微粒子（例えば、シリカ微粒子だけやアクリルスチレン粒子だけであり、かつ、粒径も同じ場合）又はその凝集体により形成された凹凸形状よりも、凸部の傾斜が緩やかとなり滑らかな形状となる。これは、上記凝集体が、一方の微粒子の間に他方の微粒子が入り込んだ状態となることにより、主として上記一方の微粒子により形成される防眩層の表面に形成される凹凸形状（凸部）の傾斜角が、該微粒子の間に入り込んだ他方の微粒子の影響により、上記一方の微粒子単体で形成される凹凸形状（凸部）の傾斜角よりも緩やかなものになるからであると推測される。
なお、上記防眩層が後述するバインダー粒子を更に含有する場合、上記凝集体は、単一の微粒子から構成されるものが含まれていてもよい。これは、上記微粒子の近傍に当該バインダー粒子が局在することで、上記凝集体が単一の微粒子から構成されるものであっても、該単一の微粒子は高さ方向に凝集しづらくなる。加えて、上記微粒子の近傍に局在する上記バインダー粒子が、上記微粒子の凹凸形状（凸部）の傾斜の急峻性を減じる効果も示していると推測している。特に、上記バインダー粒子が、上記凝集体の周囲を囲むように偏在することで、上記凸部の傾斜の急峻性をよく減じることができる。【００１８】
本発明の防眩性フィルムにおいて、上記２種以上の微粒子は、材質の異なる２種以上の粒子であるか、材質が同じ場合は粒径が異なる２種以上の微粒子である。なかでも、主として防眩層の表面に凹凸形状（凸部）を形成する粒子径が比較的揃った微粒子と、粒子径のバラツキが比較的大きい（ブロードな粒度分布を有する）微粒子であることが特に好ましい。この場合は、上記微粒子の材質は同じであっても、異なっていてもよい。このような粒子径の関係を有する２種以上の微粒子であることで、粒子径の揃った一方の微粒子の間に粒子径のバラツキが大きい他方の微粒子が入り込んだ構造の凝集体を構成しやすく、上述した滑らかな凹凸形状を防眩層表面に好適に形成することができる。
ここで、上記「粒子径が比較的揃った微粒子」とは、重量平均による微粒子の平均粒径をＭＶ、累積２５％径をｄ２５、累積７５％径をｄ７５としたとき、（ｄ７５−ｄ２５）／ＭＶが０．２５以下であった場合を意味し、上記「ブロードな粒度分布を有する微粒子」とは、上記（ｄ７５−ｄ２５）／ＭＶが０．２５を超える場合を意味する。なお、累積２５％径とは、粒度分布における粒径の小さい粒子からカウントして、２５質量％となったときの粒子径をいい、累積７５％径とは、同様にカウントして７５質量％となったときの粒子径をいう。
なお、上記粒度分布は、光学顕微鏡で透過観察して得た写真の画像処理により求めることができる。【００１９】
また、上記防眩層において、凝集体を構成する２種以上の微粒子は、その形状が球状である。このような球状の微粒子を有することで、本発明の防眩性フィルムを画像表示装置に適用した場合、高コントラストで、艶黒感のある表示画像を得ることができる。
なお、上記「球状」とは、例えば、真球状、楕円球状等が挙げられ、いわゆる不定形を除く意味である。上記微粒子の形状が不定形であると、後述する防眩層を構成するバインダー樹脂との界面で全反射が起きやすく、黒輝度が上昇して艶黒感が低下するからである。
また、上記「凝集体を構成する」とは、上記２種以上の微粒子の一方の微粒子と他方の微粒子との距離、及び、同種の微粒子の距離が、後述する２種以上の微粒子のいずれか一方の平均粒径の範囲内にあることを意味する。【００２０】
本発明の防眩性フィルムにおいて、上記２種以上の微粒子は、１種以上の有機微粒子及び１種以上の無機微粒子を少なくとも含むことが好ましい。
上記有機微粒子は、粒子径が比較的揃ったものを選択し、一方、無機微粒子は、粒子径のバラツキが比較的大きいものを選択することが好ましい。このような有機微粒子及び無機微粒子を選択することにより、無機微粒子は、有機微粒子に比べ比重が大きいこともあり、有機微粒子の間で下方部に無機微粒子が入り込んだ凝集体を構成しやすく、上述した滑らかな凹凸形状を有する防眩層とすることができる。更に、上記有機粒子が比較的粒子径の揃ったものであり、上記無機粒子が粒子径のバラツキが比較的大きい微粒子であると、防眩層を形成する際に、後述するバインダー樹脂（放射線硬化樹脂）の重合収縮により表面凹凸が形成されるときに、後述するように、主として表面の凹凸を形成する上記有機粒子は無機微粒子に比べて柔らかいため、上記重合収縮に追随し易く、当該観点からも急峻な表面凹凸（凸部）が発生しない。
このような滑らかな凹凸形状が形成されることにより、本発明の防眩性フィルムは、防眩性と白ぼけ防止性とを両立させつつ、その中で面ギラを抑制することもできる。
更に面ギラをよりよくするには、上記防眩層に、微小に内部散乱効果を持たせることが好ましい。上記防眩層に、微小に内部散乱効果を持たせる方法としては、例えば、有機微粒子の屈折率とバインダー樹脂の屈折率にわずかに差を持たせることが有効である。上記有機微粒子の屈折率とバインダー樹脂の屈折率にわずかに差を持たせるとは、具体的な屈折率差としては、０．０１〜０．１０とすることが好ましい。
また、上記有機微粒子及びバインダー樹脂の屈折率とは、防眩層とした後の屈折率である。具体的な屈折率測定方法としては、例えば、防眩性フィルムを製造後、その防眩層を厚さ方向に切断して断面を出し、該断面に露出した有機微粒子やバインダーの断面片を削って取り出し、アッベ屈折計で直接屈折率を測定する方法が挙げられる。また、例えば、ベッケ法等カーギル試薬を用いる方法や、防眩性フィルムを直接、レーザー干渉により測定、分光反射スペクトルや分光エリプソメトリーを測定などして、上記屈折率を定量的に測定する方法も挙げられる。【００２１】
上記有機微粒子は、主に防眩層の表面凹凸形状を形成する微粒子であり、屈折率や粒径の制御が容易な微粒子である。上記凝集体がこのような有機微粒子を含むことで、防眩層に形成される凹凸形状の大きさや防眩層の屈折率の制御が容易となり、防眩性の制御並びに面ギラ及び白ぼけの発生を抑制することができる。【００２２】
上記有機微粒子としては、アクリル樹脂、ポリスチレン樹脂、スチレン−アクリル共重合樹脂、ポリエチレン樹脂、エポキシ樹脂、シリコーン樹脂、ポリフッ化ビニリデン樹脂及びポリフッ化エチレン樹脂からなる群より選択される少なくとも一種の材料からなる微粒子であることが好ましい。なかでも、屈折率の制御が容易なことからスチレン−アクリル共重合体微粒子が好適に用いられる。【００２３】
上記有機微粒子の含有量としては、上記防眩層中０．５〜１５．０質量％であることが好ましい。０．５質量％未満であると、防眩性能が不充分となることがあり、１５．０質量％を超えると、凝集体が多くなる或いは凝集体が大きくなりすぎ、白ぼけ及び／又は面ギラの問題が生じることがある。より好ましい下限は２．０質量％、より好ましい上限は１０．０質量％である。【００２４】
また、上記有機微粒子の大きさは、防眩層の厚さ等に合わせて適宜決定されるが、例えば、平均粒径が０．３〜５．０μｍであることが好ましい。０．３μｍ未満であると、充分な凹凸形状を防眩層表面に形成することができず、本発明の防眩性フィルムの防眩性能が不充分となることがあり、５．０μｍを超えると、防眩層表面の凹凸形状が大きくなって、面ギラの問題が生じることがある。より好ましい下限は１．０μｍ、より好ましい上限は４．０μｍである。更に好ましいのは、防眩層膜厚を薄くできるので上限が３．０μｍである。
また、上記有機微粒子の平均粒径は、防眩層の厚さに対して２０〜８０％であることが好ましい。
なお、上記有機微粒子の平均粒径は、防眩層の光学顕微鏡の透過観察において２００〜１０００倍の倍率にし、１０個の有機微粒子の最大径を測定し、その平均値として算出される値である。なお、上記有機微粒子は球状とみなすことができるため、画像処理ソフトを用いると簡便に上記有機微粒子の粒径測定ができる。【００２５】
また、上記防眩層の厚さとしては、２〜６μｍであることが好ましい。２μｍ未満であると、防眩層表面が傷付きやすくなることがあり、６μｍを超えると、防眩層が割れやすくなることがある。上記防眩層の厚さのより好ましい範囲は２〜４μｍである。なお、上記防眩層の厚さは、防眩層の断面ＳＴＥＭの１０００倍〜３０００倍の観察において、その観察画面や観察写真中に層中で光透過性基材と垂直な方向に有機微粒子が観察されない部分３点を測定した平均値である。なお、上記防眩層の断面ＳＴＥＭ観察時に最大粒径を有する有機微粒子が観察される部分であると、そこは防眩層の表面に凸部が形成されている部分であり、防眩層の厚さが極大値になる可能性があるため、有機微粒子が観察されない部分を選択する。【００２６】
上記有機微粒子は、無機微粒子との親和性が高まり、凝集体をより好適に形成できることから、表面が親水処理されていることが好ましい。
上記親水処理としては特に限定されず公知の方法が挙げられるが、例えば、カルボン酸基や水酸基等の官能基を有するモノマーを上記有機微粒子の表面に共重合させる方法等が挙げられる。【００２７】
上記無機微粒子は、上記凝集体において、隣接する上記有機微粒子の間や、有機微粒子の上方部、下方部に入り込むようにして防眩層中に含まれる。特に、隣接する上記有機粒子の間に上記無機微粒子が入り込むことにより、隣接する有機微粒子の間隔を適度に保つことができ、上記防眩層の表面の凹凸形状の凸部の傾斜を緩やかにできるので全体の凹凸形状を滑らかなものとする役割を果たすことができる。
このような無機微粒子としては、例えば、アルミノシリケート、タルク、マイカ及びシリカからなる群より選択される少なくとも一種の微粒子であることが好ましい。なかでも、その形状が球状であると、変化率がほぼ一定なので粒子とバインダー樹脂との界面での反射が抑制され、迷光の発生が少なく暗室でのコントラスト、明室でのコントラストを高めることができるのでより好ましい。球状粒子を得やすいことからアルミノシリケートが好適に用いられる。【００２８】
上記無機微粒子の含有量としては、防眩層中０．１〜１０．０質量％であることが好ましい。０．１質量％未満であると、有機微粒子の間で下方部に無機微粒子が入り込んだ凝集体を構成しにくく、上述した滑らかな凹凸形状を有する防眩層とならないことがある。１０．０質量％を超えると、白ぼけの問題が生じることがある。
より好ましい下限は０．５質量％、より好ましい上限は７．０質量％である。【００２９】
上記無機微粒子は、平均粒径が５００ｎｍ〜５．０μｍであることが好ましい。５００ｎｍ未満であると、防眩層中で上記有機微粒子との凝集体を充分に形成できないことがあり、５．０μｍを超えると、白ぼけの問題が生じることがある。また、凝集体中で有機微粒子の下方に存在させやすいので有機微粒子の比重より２倍以上大きいことが好ましい。
なお、上記無機微粒子の平均粒径は、防眩層の光学顕微鏡の透過観察において２００〜１０００倍の倍率にし、１０個の無機微粒子の最大径を測定し、その平均値として算出される値である。【００３０】
本発明の防眩性フィルムにおいて、上記防眩層は、更に、バインダー粒子を含有することが好ましく、該バインダー粒子は、上記有機微粒子及び無機微粒子の周囲に偏在していることが好ましい。
上記バインダー粒子は、上記有機微粒子と無機微粒子との凝集体の形成を促進する役割を果たす成分であり、後述するバインダー樹脂とは異なる成分である。上記バインダー粒子が上記有機微粒子及び無機微粒子の周囲に偏在していることで、上記凝集体を好適に形成することができる。
ここで、上記「バインダー粒子は、上記有機微粒子及び無機微粒子の周囲に偏在している」とは、防眩層中でバインダー粒子が単独で存在している状態が少量で、多くが有機微粒子及び無機微粒子の周囲に偏って集まっている状態を意味し、このような状態は、防眩層の断面顕微鏡観察により容易に判別することができる。【００３１】
上記バインダー粒子としては、有機微粒子及び無機微粒子の両方に対して親和性が高く、それ自身が凝集しやすい材料であることが好ましく、例えば、フュームドシリカが好適に用いられる。ここで、フュームドシリカとは、乾式法で作成された２００ｎｍ以下の粒径を有する非晶質のシリカをいい、ケイ素を含む揮発性化合物を気相で反応させることにより得られる。具体的には、例えば、ケイ素化合物、例えば、ＳｉＣｌ４を酸素と水素の炎中で加水分解して生成されたもの等が挙げられる。上記フュームドシリカの商品としては、例えば、日本アエロジル社製のアエロジル等が挙げられる。【００３２】
上記フュームドシリカの表面はシラノール基が存在するが、本発明においては上記フュームドシリカは、表面処理されていることが好ましく、該表面処理としては、疎水化処理であることが好ましい。
上記フュームドシリカが表面処理されていることで、フュームドシリカを有機微粒子及び無機微粒子の表面に好適に偏在させることができ、フュームドシリカ自体の凝集力によって、上記有機微粒子と無機微粒子による凝集体を形成することができる。また、フュームドシリカ自体の耐薬品性及び耐ケン化性の向上を図ることもできる。表面処理（疎水化処理）をしていない場合は、フュームドシリカが有機微粒子及び無機微粒子の表面に過剰に存在し、凝集力が増すことで、好適な凹凸形状を形成することができず、白ぼけの原因になることがある。
上記疎水化処理としては、例えば、メチル処理、オクチルシラン処理、又は、ジメチルシリコーンオイル処理等が好適である。【００３３】
上記フュームドシリカの含有量としては特に限定されないが、上記防眩層中０．１〜５．０質量％であることが好ましい。０．１質量％未満であると、上述した凝集体を充分に形成できないことがあり、５．０質量％を超えると、白ぼけの問題が生じることがある。より好ましい下限は０．５質量％、より好ましい上限は３．０質量％である。この範囲にあることで、フュームドシリカを有機微粒子及び無機微粒子の表面に好適に偏在させることができ、フュームドシリカ自体の凝集力による上記有機微粒子及び無機微粒子による凝集体を好適に形成することができる。【００３４】
なお、上記フュームドシリカの形状としては特に限定されず、任意の形状でよいが、平均１次粒径が１〜１００ｎｍであることが好ましい。１ｎｍ未満であると、上述した凝集体を充分に形成できないことがあり、１００ｎｍを超えると、凝集により暗室コントラストが劣化することがある。より好ましい下限は５ｎｍ、より好ましい上限は５０ｎｍである。なお、上記平均一次粒径とは、走査型と透過型電子顕微鏡の画像から、画像処理ソフトウェアーを用いて測定した値である。
ここで、上記防眩層をＳＴＥＭ等で顕微鏡観察を行った場合、平均一次粒径が上記範囲のフュームドシリカは、凝集して数珠状に連結して巨大化している。このように巨大化している場合、その平均粒径は２０〜６００ｎｍになっているものであると、防眩層の高透過率性を保持できるので好ましい。６００ｎｍを超えると、透明性や暗室コントラストが低下することがある。より好ましくは、２０〜４００ｎｍである。なお、巨大化した上記フュームドシリカの平均粒径は、防眩層をＳＴＥＭにて断面観察し、巨大粒子１０点の最大径の平均値として求められる。
また、ＢＥＴ法による上記フュームドシリカの比表面積としては、１００〜２００ｍ２／ｇであることが好ましく、より好ましくは１２０〜１８０ｍ２／ｇである。この比表面積であると、上記凝集後にできる凝集体全体の平均粒径を好ましい範囲とできる。
また、上記フュームドシリカは、ｐＨが４．６〜６．０であることが好ましい。上記フュームドシリカのｐＨは、未処理（親水性）であると、通常４．０〜４．５である。このため、好ましいｐＨにするため、上記フュームドシリカは、上述したような疎水性処理をするのがよい。【００３５】
本発明の防眩性フィルムにおいて、上記防眩層は、上記凝集体がバインダー樹脂中に分散されたものであることが好ましい。
上記バインダー樹脂としては、透明性のものが好ましく、例えば、紫外線又は電子線により硬化する樹脂である電離放射線硬化型樹脂が紫外線又は電子線の照射より硬化したものであることが好ましい。
なお、本明細書において、「樹脂」とは、特に言及しない限り、モノマー、オリゴマー等も包含する概念である。【００３６】
上記電離放射線硬化型樹脂としては、例えば、アクリレート系等の官能基を有する化合物等の１又は２以上の不飽和結合を有する化合物が挙げられる。１の不飽和結合を有する化合物としては、例えば、エチル（メタ）アクリレート、エチルヘキシル（メタ）アクリレート、スチレン、メチルスチレン、Ｎ−ビニルピロリドン等を挙げることができる。２以上の不飽和結合を有する化合物としては、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等の多官能化合物、又は、上記多官能化合物と（メタ）アクリレート等の反応生成物（例えば多価アルコールのポリ（メタ）アクリレートエステル）、等を挙げることができる。なお、本明細書において「（メタ）アクリレート」は、メタクリレート及びアクリレートを指すものである。また、本発明では、上記電離放射線硬化型樹脂として、上述した化合物をＰＯ、ＥＯ等で変性したものも使用できる。【００３７】
上記化合物のほかに、不飽和二重結合を有する比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂等も上記電離放射線硬化型樹脂として使用することができる。【００３８】
上記電離放射線硬化型樹脂は、溶剤乾燥型樹脂（熱可塑性樹脂等、塗工時に固形分を調整するために添加した溶剤を乾燥させるだけで、被膜となるような樹脂）と併用して使用することもできる。溶剤乾燥型樹脂を併用することによって、防眩層を形成する際に、塗液の粘度の調整が容易で塗液の塗布面の被膜欠陥を有効に防止することができる。
上記電離放射線硬化型樹脂と併用して使用することができる溶剤乾燥型樹脂としては特に限定されず、一般に、熱可塑性樹脂を使用することができる。
上記熱可塑性樹脂としては特に限定されず、例えば、スチレン系樹脂、（メタ）アクリル系樹脂、酢酸ビニル系樹脂、ビニルエーテル系樹脂、ハロゲン含有樹脂、脂環式オレフィン系樹脂、ポリカーボネート系樹脂、ポリエステル系樹脂、ポリアミド系樹脂、セルロース誘導体、シリコーン系樹脂及びゴム又はエラストマー等を挙げることができる。上記熱可塑性樹脂は、非結晶性で、かつ有機溶媒（特に複数のポリマーや硬化性化合物を溶解可能な共通溶媒）に可溶であることが好ましい。特に、製膜性、透明性や耐候性という観点から、スチレン系樹脂、（メタ）アクリル系樹脂、脂環式オレフィン系樹脂、ポリエステル系樹脂、セルロース誘導体（セルロースエステル類等）等が好ましい。【００３９】
また、上記防眩層は、熱硬化性樹脂を含有していてもよい。
上記熱硬化性樹脂としては特に限定されず、例えば、フェノール樹脂、尿素樹脂、ジアリルフタレート樹脂、メラミン樹脂、グアナミン樹脂、不飽和ポリエステル樹脂、ポリウレタン樹脂、エポキシ樹脂、アミノアルキッド樹脂、メラミン−尿素共縮合樹脂、ケイ素樹脂、ポリシロキサン樹脂等を挙げることができる。【００４０】
上記凝集体及びバインダー樹脂を含有する防眩層は、例えば、上述した２種以上の微粒子及びバインダー粒子、並びに、上記電離放射線硬化型樹脂等のバインダー樹脂、光重合開始剤及び後述する溶剤等を含有する防眩層用組成物を、光透過性基材上に塗布し、乾燥させて形成した塗膜を電離放射線照射等により硬化させることで形成することができる。【００４１】
上記防眩層用組成物において、上記２種以上の微粒子は、該組成物中では凝集体を形成しておらず、上記塗膜を乾燥させたときに、上記凝集体を形成するものであることが好ましい。上記防眩層用組成物中で上記２種以上の微粒子が凝集体を形成してしまうと、上述した滑らかな凹凸形状を有する防眩層を形成することができなくなるからである。
ここで、上記２種以上の微粒子の一方がアルミノシリケートである場合、該アルミノシリケートは、比較的比重が重く上記防眩層用組成物中で沈降しやすい。しかしながら、上述したバインダー粒子であるフュームドシリカは、上記防眩層用組成物を増粘させることができるため、上記フュームドシリカをバインダー粒子として含有することで、アルミノシリケートの防眩層用組成物中での沈降を抑制できる。すなわち、上記フュームドシリカは、上記凝集体の形成促進機能とともに、アルミノシリケートの沈降を防止する機能（すなわち、防眩層用組成物のポットライフの向上機能）も有すると推測される。【００４２】
また、上記塗膜中で上記２種以上の微粒子の凝集体を形成する方法としては、例えば、上記防眩層用組成物に添加する溶剤として、極性が高く、かつ、相対蒸発速度が速い溶剤を所定量含有させる方法が挙げられる。このような極性が高く、相対蒸発速度が速い溶剤を含有することで、上記防眩層用組成物中で２種の微粒子が凝集することを防止でき、長時間の塗液組成物の安定保存性を得ることができる一方、上記塗膜を乾燥させた際、他の溶剤よりも先に揮発するため、塗膜中の組成が変性し、その結果、該塗膜中で上記２種以上の微粒子の凝集体を形成することができる。なお、上記相対蒸発速度とは、酢酸ブチルを基準とし、個々の溶媒（ここでは溶媒Ａとする）の蒸発速度を比で表したもので、
相対蒸発速度＝（酢酸ｎ−ブチルが蒸発するのに要する時間）／（溶媒Ａが蒸発するのに要する時間）
で求められる。【００４３】
上記極性が高く、かつ、相対蒸発速度が速い溶剤としては、例えば、エタノール（相対蒸発速度：１．５４）、イソプロピルアルコール（相対蒸発速度：１．５）等が挙げられるが、その中でも、イソプロピルアルコールが好適に用いられる。
また、上記溶剤におけるイソプロピルアルコールの含有量は、全溶剤中２０質量％以上であることが好ましい。２０質量％未満であると、防眩層用組成物中で上記凝集体が生じてしまうことがある。上記イソプロピルアルコールの含有量は、４０質量％以下であることが好ましい。【００４４】
上記防眩層用組成物に含まれるその他の溶剤としては、例えば、ケトン類（アセトン、メチルエチルケトン、メチルイソブチルケトン、シクロヘキサノン等）、エーテル類（ジオキサン、テトラヒドロフラン等）、脂肪族炭化水素類（ヘキサン等）、脂環式炭化水素類（シクロヘキサン等）、芳香族炭化水素類（トルエン、キシレン等）、ハロゲン化炭素類（ジクロロメタン、ジクロロエタン等）、エステル類（酢酸メチル、酢酸エチル、酢酸ブチル等）、アルコール類（ブタノール、シクロヘキサノール等）、セロソルブ類（メチルセロソルブ、エチルセロソルブ等）、セロソルブアセテート類、スルホキシド類（ジメチルスルホキシド等）、アミド類（ジメチルホルムアミド、ジメチルアセトアミド等）等が例示でき、これらの混合物であってもよい。【００４５】
上記光重合開始剤としては特に限定されず、公知のものを用いることができ、例えば、アセトフェノン類、ベンゾフェノン類、ミヒラーベンゾイルベンゾエート、α−アミロキシムエステル、チオキサントン類、プロピオフェノン類、ベンジル類、ベンゾイン類、アシルホスフィンオキシド類が挙げられる。また、光増感剤を混合して用いることが好ましく、その具体例としては、例えば、ｎ−ブチルアミン、トリエチルアミン、ポリ−ｎ−ブチルホスフィン等が挙げられる。【００４６】
上記光重合開始剤としては、上記電離放射線硬化型樹脂がラジカル重合性不飽和基を有する樹脂系の場合は、アセトフェノン類、ベンゾフェノン類、チオキサントン類、ベンゾイン、ベンゾインメチルエーテル等を単独又は混合して用いることが好ましい。また、上記電離放射線硬化型樹脂がカチオン重合性官能基を有する樹脂系の場合は、上記光重合開始剤としては、芳香族ジアゾニウム塩、芳香族スルホニウム塩、芳香族ヨードニウム塩、メタロセン化合物、ベンゾインスルホン酸エステル等を単独又は混合物として用いることが好ましい。【００４７】
上記防眩層用組成物における上記光重合開始剤の含有量は、上記電離放射線甲型樹脂１００質量部に対して、０．５〜１０．０質量部であることが好ましい。０．５質量部未満であると、形成する防眩層のハードコート性能が不充分となることがあり、１０．０質量部を超えると、逆に硬化を阻害する可能性も出てくるため、好ましくない。【００４８】
上記防眩層用組成物中における原料の含有割合（固形分）として特に限定されないが、通常は５〜７０質量％、特に２５〜６０質量％とすることが好ましい。【００４９】
上記防眩層用組成物には、防眩層の硬度を高くする、硬化収縮を抑える、屈折率を制御する等の目的に応じて、従来公知の分散剤、界面活性剤、帯電防止剤、シランカップリング剤、増粘剤、着色防止剤、着色剤（顔料、染料）、消泡剤、レベリング剤、難燃剤、紫外線吸収剤、接着付与剤、重合禁止剤、酸化防止剤、表面改質剤、易滑剤等を添加していてもよい。【００５０】
また、上記防眩層用組成物は、光増感剤を混合して用いてもよく、その具体例としては、例えば、ｎ−ブチルアミン、トリエチルアミン、ポリ−ｎ−ブチルホソフィン等が挙げられる。【００５１】
上記防眩層用組成物の調製方法としては各成分を均一に混合できれば特に限定されず、例えば、ペイントシェーカー、ビーズミル、ニーダー、ミキサー等の公知の装置を使用して行うことができる。【００５２】
上記防眩層用組成物を光透過性基材上に塗布する方法としては特に限定されず、例えば、スピンコート法、ディップ法、スプレー法、ダイコート法、バーコート法、ロールコーター法、メニスカスコーター法、フレキソ印刷法、スクリーン印刷法、ピードコーター法等の公知の方法を挙げることができる。【００５３】
また、上記塗膜を硬化させる際の電離放射線の照射方法としては、例えば、超高圧水銀灯、高圧水銀灯、低圧水銀灯、カーボンアーク灯、ブラックライト蛍光灯、メタルハライドランプ灯等の光源を用いる方法が挙げられる。
また、紫外線の波長としては、１９０〜３８０ｎｍの波長域を使用することができる。電子線源の具体例としては、コッククロフトワルト型、バンデグラフト型、共振変圧器型、絶縁コア変圧器型、又は直線型、ダイナミトロン型、高周波型等の各種電子線加速器が挙げられる。【００５４】
本発明の防眩性フィルムは、上述したように２種以上の微粒子の凝集体により防眩層の表面に凹凸形状が形成されているため、該凹凸形状を滑らかなものとすることができる。上記防眩層の表面の凹凸形状としては、具体的には、上記防眩層表面の凹凸の平均間隔をＳｍとし、凹凸部の平均傾斜角をθａとし、凹凸の算術平均粗さをＲａとし、凹凸の十点平均粗さをＲｚとした場合に、外光による反射を防ぐことができるという観点により、下記式を満たすことが好ましい。θａ、Ｒａ、Ｒｚが下限未満であると、映り込みを抑えることができない。また、θａ、Ｒａ、Ｒｚが上限を超えると、面ギラ等の不具合が生じるおそれがある。Ｓｍが下限未満であると、白ぼけが発生するおそれがある。Ｓｍが上限を超えると、映り込みを抑えることができない等の不具合を生じるおそれがある。
５０μｍ＜Ｓｍ＜６００μｍ
０．１°＜θａ＜１．５°
０．０２μｍ＜Ｒａ＜０．２５μｍ
０．３０μｍ＜Ｒｚ＜２．００μｍ
なお、本発明者らは、艶黒感は、主に防眩層の凹凸形状の凸部と凹部との高低差が大きいものの影響を受けるが、明室における艶黒感は、凹凸部の高低差が大きいもののみならず、凹凸部の高低差が小さいものによっても影響を受けることを見出した。このため、本発明においては、上記防眩層の表面の凹凸形状を４つのパラメータで制御している。
ここで、上述のように、「Ｓｍ」は凹凸の平均間隔であり、「θａ」は凹凸部の平均傾斜角である。防眩層に存在する凹凸形状には、凸部の高さが平坦であったり、又は、大きかったりする部分があるが、「Ｓｍ」及び「θａ」は、それを平均した数値である。このような平均値では凸部の高さが違うものが複数存在している場合であっても均されてしまう。しかしながら、この凸部分が、艶黒感を左右する。
そこで、凹凸部の高低差が大きいものの限度範囲を表わすために、本発明の防眩性フィルムでは、上記「Ｒｚ」というパラメータを用いた。この「Ｒｚ」は、その定義により最も凹凸部の高低差が大きいものの５点の平均値となっている。従って、「Ｒｚ」を用いることにより、凹凸部の高低差が大きいものの限度範囲を表わすことができる。
一方、「Ｒｚ」においては、凹凸部の高低差が小さい部分は反映されないため、凹凸部の高低差が小さいもの（小さい凹凸）を表わすことができない。この小さい凹凸もまた、明室の艶黒感を左右する。そこで、本発明においては、凹凸部の高低差が小さいものの最適範囲を表わすために、「Ｒａ」というパラメータを用いたものである。【００５５】
また、上記防眩層の凹凸形状は、より好ましくは、下記式を満たすことである。下記式を満たすと、映り込みを防ぐことができ、さらには、画像表示装置を黒表示にした状態での優れた艶黒感（画面表示における濡れたような艶のある黒色の再現性）を得ることができるという点において、より好ましい。θａ、Ｒａ、Ｒｚ及びＳｍが上限を超える、あるいは下限未満であると、艶黒感を得ることができない。
１００μｍ＜Ｓｍ＜４００μｍ
０．１０°＜θａ＜０．８０°
０．０２μｍ＜Ｒａ＜０．１５μｍ
０．３０μｍ＜Ｒｚ＜１．２０μｍ
上記防眩層の凹凸形状は、更に好ましくは、下記式を満たすことである。下記式を満たすと、映り込み防止と、画像表示装置を黒表示にした状態での艶黒感がより一層優れたものとなる。
１２０μｍ＜Ｓｍ＜３００μｍ
０．１０°＜θａ＜０．４２°
０．０２μｍ＜Ｒａ＜０．１２μｍ
０．３０μｍ＜Ｒｚ＜０．８０μｍ
なお、本明細書において、上記Ｓｍ、Ｒａ及びＲｚは、ＪＩＳ  Ｂ  ０６０１−１９９４に準拠する方法で得られる値であり、θａは、表面粗さ測定器：ＳＥ−３４００  取り扱い説明書（１９９５．０７．２０改訂）（株式会社小坂研究所）に記載の定義により得られる値であり、図１に示すように、基準長さＬに存在する凸部高さの和（ｈ１＋ｈ２＋ｈ３＋・・・＋ｈｎ）をＬで割った値のアークタンジェント｛θａ＝ｔａｎ−１（（ｈ１＋ｈ２＋ｈ３＋・・・＋ｈｎ）／Ｌ）｝で求めることができる。
このようなＳｍ、θａ、Ｒａ、Ｒｚは、例えば、表面粗さ測定器：ＳＥ−３４００／株式会社小坂研究所製等により測定して求めることができる。【００５６】
本発明の防眩性フィルムは、全光線透過率が８５％以上であることが好ましい。８５％未満であると、本発明の防眩性フィルムを画像表示装置の表面に装着した場合において、色再現性や視認性を損なうおそれがある。上記全光線透過率は、９０％以上であることがより好ましく、９１％以上であることが更に好ましい。
上記全光線透過率は、ＪＩＳ  Ｋ７３６１にしたがい、（株）村上色彩技術研究所ＨＭ−１５０などで測定できる。【００５７】
また、本発明の防眩性フィルムは、ヘイズの値が２０％未満であることが好ましい。上記ヘイズは、防眩層に含有された微粒子による内部拡散によるヘイズ及び最表面の凹凸形状による表面ヘイズからなってよく、内部拡散によるヘイズ値は、０．１％以上、２０％未満の範囲であることが好ましく、０．１％以上、１０％未満の範囲であることがより好ましく、０．１％以上、５％未満の範囲であることが更に好ましい。表面ヘイズ値は、０．１％以上、２０％未満の範囲であることが好ましく、０．１％以上、１０％未満の範囲であることがより好ましく、０．１％以上、５％未満の範囲であることが更に好ましい。好ましい艶黒感を得るためには、内部拡散によるへイズ及び表面ヘイズの値は、いずれも可能な限り小さいほうがよく、そのために最も好ましい表面へイズ値の範囲は、０．１％以上、２％未満、内部拡散によるへイズ値の範囲は、２％以上、５％未満の範囲である。
なお、内部拡散によるヘイズ値は、防眩層を構成するバインダー樹脂との屈折率差が０．０２未満の透明樹脂を防眩性フィルム上に塗布し、表面凹凸形状を平坦にしたときのヘイズ値として測定できる。
上記ヘイズの値は、ＪＩＳ  Ｋ７１３６に従い、（株）村上色彩技術研究所ＨＭ−１５０などで測定できる。【００５８】
また、本発明の防眩性フィルムは、白ぼけの発生をより好適に防止できることから、上記防眩層上に低屈折率層を有することが好ましい。
上記低屈折率層は、外部からの光（例えば蛍光灯、自然光等）が光学積層体の表面にて反射する際、その反射率を低くするという役割を果たす層である。低屈折率層としては、好ましくは１）シリカ又はフッ化マグネシウムを含有する樹脂、２）低屈折率樹脂であるフッ素系樹脂、３）シリカ又はフッ化マグネシウムを含有するフッ素系樹脂、４）シリカ又はフッ化マグネシウムの薄膜等のいずれかで構成される。フッ素樹脂以外の樹脂については、上述した防眩層を構成するバインダー樹脂と同様の樹脂を用いることができる。
また、上述したシリカは、中空シリカ微粒子であることが好ましく、このような中空シリカ微粒子は、例えば、特開２００５−０９９７７８号公報の実施例に記載の製造方法にて作製できる。
これらの低屈折率層は、その屈折率が１．４５以下、特に１．４２以下であることが好ましい。
また、低屈折率層の厚みは限定されないが、通常は３０ｎｍ〜１μｍ程度の範囲内から適宜設定すれば良い。
また、上記低屈折率層は単層で効果が得られるが、より低い最低反射率、あるいはより高い最低反射率を調整する目的で、低屈折率層を２層以上設けることも適宜可能である。上記２層以上の低屈折率層を設ける場合、各々の低屈折率層の屈折率及び厚みに差異を設けることが好ましい。【００５９】
上記フッ素系樹脂としては、少なくとも分子中にフッ素原子を含む重合性化合物又はその重合体を用いることができる。重合性化合物として特に限定されないが、例えば、電離放射線で硬化する官能基、熱硬化する極性基等の硬化反応性の基を有するものが好ましい。また、これらの反応性の基を同時に併せ持つ化合物でもよい。この重合性化合物に対し、重合体とは、上記のような反応性基などを一切もたないものである。【００６０】
上記電離放射線で硬化する官能基を有する重合性化合物としては、エチレン性不飽和結合を有するフッ素含有モノマーを広く用いることができる。より具体的には、フルオロオレフィン類（例えばフルオロエチレン、ビニリデンフルオライド、テトラフルオロエチレン、ヘキサフルオロプロピレン、パーフルオロブタジエン、パーフルオロ−２，２−ジメチル−１，３−ジオキソール等）を例示することができる。（メタ）アクリロイルオキシ基を有するものとしては、２，２，２−トリフルオロエチル（メタ）アクリレート、２，２，３，３，３−ペンタフルオロプロピル（メタ）アクリレート、２−（パーフルオロブチル）エチル（メタ）アクリレート、２−（パーフルオロヘキシル）エチル（メタ）アクリレート、２−（パーフルオロオクチル）エチル（メタ）アクリレート、２−（パーフルオロデシル）エチル（メタ）アクリレート、α−トリフルオロメタクリル酸メチル、α−トリフルオロメタクリル酸エチルのような、分子中にフッ素原子を有する（メタ）アクリレート化合物；分子中に、フッ素原子を少なくとも３個持つ炭素数１〜１４のフルオロアルキル基、フルオロシクロアルキル基又はフルオロアルキレン基と、少なくとも２個の（メタ）アクリロイルオキシ基とを有する含フッ素多官能（メタ）アクリル酸エステル化合物等もある。【００６１】
上記熱硬化する極性基として好ましいのは、例えば、水酸基、カルボキシル基、アミノ基、エポキシ基等の水素結合形成基である。これらは、塗膜との密着性だけでなく、シリカ等の無機超微粒子との親和性にも優れている。熱硬化性極性基を持つ重合性化合物としては、例えば、４−フルオロエチレン−パーフルオロアルキルビニルエーテル共重合体；フルオロエチレン−炭化水素系ビニルエーテル共重合体；エポキシ、ポリウレタン、セルロース、フェノール、ポリイミド等の各樹脂のフッ素変性品等が挙げられる。
上記電離放射線で硬化する官能基と熱硬化する極性基とを併せ持つ重合性化合物としては、アクリル又はメタクリル酸の部分及び完全フッ素化アルキル、アルケニル、アリールエステル類、完全又は部分フッ素化ビニルエーテル類、完全又は部分フッ素化ビニルエステル類、完全又は部分フッ素化ビニルケトン類等を例示することができる。【００６２】
また、フッ素系樹脂としては、例えば、次のようなものを挙げることができる。
上記電離放射線硬化性基を有する重合性化合物の含フッ素（メタ）アクリレート化合物を少なくとも１種類含むモノマー又はモノマー混合物の重合体；上記含フッ素（メタ）アクリレート化合物の少なくとも１種類と、メチル（メタ）アクリレート、エチル（メタ）アクリレート、プロピル（メタ）アクリレート、ブチル（メタ）アクリレート、２−エチルヘキシル（メタ）アクリレートの如き分子中にフッ素原子を含まない（メタ）アクリレート化合物との共重合体；フルオロエチレン、フッ化ビニリデン、トリフルオロエチレン、クロロトリフルオロエチレン、３，３，３−トリフルオロプロピレン、１，１，２−トリクロロ−３，３，３−トリフルオロプロピレン、ヘキサフルオロプロピレンのような含フッ素モノマーの単独重合体又は共重合体など。これらの共重合体にシリコーン成分を含有させたシリコーン含有フッ化ビニリデン共重合体も使うことができる。この場合のシリコーン成分としては、（ポリ）ジメチルシロキサン、（ポリ）ジエチルシロキサン、（ポリ）ジフェニルシロキサン、（ポリ）メチルフェニルシロキサン、アルキル変性（ポリ）ジメチルシロキサン、アゾ基含有（ポリ）ジメチルシロキサン、ジメチルシリコーン、フェニルメチルシリコーン、アルキル・アラルキル変性シリコーン、フルオロシリコーン、ポリエーテル変性シリコーン、脂肪酸エステル変性シリコーン、メチル水素シリコーン、シラノール基含有シリコーン、アルコキシ基含有シリコーン、フェノール基含有シリコーン、メタクリル変性シリコーン、アクリル変性シリコーン、アミノ変性シリコーン、カルボン酸変性シリコーン、カルビノール変性シリコーン、エポキシ変性シリコーン、メルカプト変性シリコーン、フッ素変性シリコーン、ポリエーテル変性シリコーン等が例示される。なかでも、ジメチルシロキサン構造を有するものが好ましい。【００６３】
更には、以下のような化合物からなる非重合体又は重合体も、フッ素系樹脂として用いることができる。すなわち、分子中に少なくとも１個のイソシアナト基を有する含フッ素化合物と、アミノ基、ヒドロキシル基、カルボキシル基のようなイソシアナト基と反応する官能基を分子中に少なくとも１個有する化合物とを反応させて得られる化合物；フッ素含有ポリエーテルポリオール、フッ素含有アルキルポリオール、フッ素含有ポリエステルポリオール、フッ素含有ε−カプロラクトン変性ポリオールのようなフッ素含有ポリオールと、イソシアナト基を有する化合物とを反応させて得られる化合物等を用いることができる。【００６４】
また、上記したフッ素原子を持つ重合性化合物や重合体とともに、上記防眩層に記載したような各バインダー樹脂を混合して使用することもできる。更に、反応性基等を硬化させるための硬化剤、塗工性を向上させたり、防汚性を付与させたりするために、各種添加剤、溶剤を適宜使用することができる。【００６５】
上記低屈折率層の形成においては、上記低屈折率剤及び樹脂等を添加してなる低屈折率層用組成物の粘度を好ましい塗布性が得られる０．５〜５ｍＰａ・ｓ（２５℃）、好ましくは０．７〜３ｍＰａ・ｓ（２５℃）の範囲のものとすることが好ましい。可視光線の優れた反射防止層を実現でき、かつ、均一で塗布ムラのない薄膜を形成することができ、かつ、密着性に特に優れた低屈折率層を形成することができる。【００６６】
樹脂の硬化手段は、上述した防眩層で説明したのと同様であってよい。硬化処理のために加熱手段が利用される場合には、加熱により、例えばラジカルを発生して重合性化合物の重合を開始させる熱重合開始剤がフッ素系樹脂組成物に添加されることが好ましい。【００６７】
低屈折率層の層厚（ｎｍ）ｄＡは、下記式（１）：
ｄＡ＝ｍλ／（４ｎＡ）    （１）
（上記式中、
ｎＡは低屈折率層の屈折率を表し、
ｍは正の奇数を表し、好ましくは１を表し、
λは波長であり、好ましくは４８０〜５８０ｎｍの範囲の値である）
を満たすものが好ましい。【００６８】
また、本発明にあっては、低屈折率層は下記式（２）：
１２０＜ｎＡｄＡ＜１４５        （２）
を満たすことが低反射率化の点で好ましい。【００６９】
本発明の防眩性フィルムは、また、本発明の効果が損なわれない範囲内で、必要に応じて他の層（帯電防止層、防汚層、接着剤層、他のハードコート層等）の１層又は２層以上を適宜形成することができる。なかでも、帯電防止層及び防汚層のうち少なくとも一層を有することが好ましい。これらの層は、公知の反射防止用積層体と同様のものを採用することもできる。【００７０】
本発明の防眩性フィルムは、暗室でのコントラスト比が８０％以上であることが好ましく、より好ましくは９０％以上である。８０％未満であると、本発明の防眩性フィルムをディスプレイ表面に装着した場合において視認性を損なう恐れがある。なお、本明細書における、上記コントラスト比は、以下の方法により測定された値である。
すなわちバックライトユニットとして冷陰極管光源に拡散板を設置したものを用い、２枚の偏光板（サムスン社製  ＡＭＮ−３２４４ＴＰ）を用い、該偏光板をパラレルニコルに設置したときに通過する光の正面での輝度（Ｌｍａｘ）を、クロスニコルに設置したときに通過する光の正面での輝度（Ｌｍｉｎ）で割った値（Ｌｍａｘ／Ｌｍｉｎ）をコントラストとし、防眩性フィルム（光透過性基材＋防眩層等）のコントラスト（Ｌ１）を、光透過性基材のコントラスト（Ｌ２）で割った値（Ｌ１／Ｌ２）×１００（％）をコントラスト比とする。
なお、上記輝度の測定には、色彩輝度計（トプコン社製  ＢＭ−５Ａ）を用い、色彩輝度計の測定角は、１°に設定し、サンプル上の視野φ５ｍｍで測定する。また、バックライトの光量は、サンプルを設置しない状態で、２枚の偏光板をパラレルニコルに設置したときの正面での輝度が３６００ｃｄ／ｍ２になるように設置する。
なお、明室でのコントラストについても上記暗室でのコントラスト比と同様であることが好ましい。【００７１】
本発明の防眩性フィルムは、光透過性基材上に、例えば、２種以上の微粒子、バインダー粒子、電離放射線硬化型樹脂、溶剤及び光重合開始剤を含有する防眩層用組成物を使用して防眩層を形成することにより製造することができる。
上記防眩層用組成物及び防眩層の形成方法については、上述した防眩性フィルムにおいて、防眩層の形成方法として説明したものと同様の材料、方法が挙げられる。【００７２】
本発明の防眩性フィルムは、偏光素子の表面に、本発明による防眩性フィルムを該防眩性フィルムにおける防眩層が存在する面と反対の面に設けることによって、偏光板とすることができる。このような偏光板も、本発明の一つである。【００７３】
上記偏光素子としては特に限定されず、例えば、ヨウ素等により染色し、延伸したポリビニルアルコールフィルム、ポリビニルホルマールフィルム、ポリビニルアセタールフィルム、エチレン−酢酸ビニル共重合体系ケン化フィルム等を使用することができる。上記偏光素子と本発明の光学積層体とのラミネート処理においては、光透過性基材（トリアセチルセルロースフィルム）にケン化処理を行うことが好ましい。ケン化処理によって、接着性が良好になり帯電防止効果も得ることができる。【００７４】
本発明は、最表面に上記防眩性フィルム又は上記偏光板を備えてなる画像表示装置でもある。
上記画像表示装置は、ＬＣＤ、ＰＤＰ、ＦＥＤ、ＥＬＤ（有機ＥＬ、無機ＥＬ）、ＣＲＴ、タブレットＰＣ、タッチパネル、電子ペーパー等の画像表示装置であってよい。【００７５】
上記の代表的な例であるＬＣＤは、透過性表示体と、上記透過性表示体を背面から照射する光源装置とを備えてなるものである。本発明の画像表示装置がＬＣＤである場合、この透過性表示体の表面に、本発明の防眩性フィルム又は本発明の偏光板が形成されてなるものである。【００７６】
本発明が上記防眩性フィルムを有する液晶表示装置の場合、光源装置の光源は光学積層体の下側から照射される。なお、ＳＴＮ型の液晶表示装置には、液晶表示素子と偏光板との間に、位相差板が挿入されてよい。この液晶表示装置の各層間には必要に応じて接着剤層が設けられてよい。【００７７】
上記画像表示装置であるＰＤＰは、表面ガラス基板（表面に電極を形成）と当該表面ガラス基板に対向して間に放電ガスが封入されて配置された背面ガラス基板（電極および、微小な溝を表面に形成し、溝内に赤、緑、青の蛍光体層を形成）とを備えてなるものである。本発明の画像表示装置がＰＤＰである場合、上記表面ガラス基板の表面、又はその前面板（ガラス基板又はフィルム基板）に上述した防眩性フィルムを備えるものでもある。【００７８】
上記画像表示装置は、電圧をかけると発光する硫化亜鉛、ジアミン類物質：発光体をガラス基板に蒸着し、基板にかける電圧を制御して表示を行うＥＬＤ装置、又は、電気信号を光に変換し、人間の目に見える像を発生させるＣＲＴなどの画像表示装置であってもよい。この場合、上記のような各表示装置の最表面又はその前面板の表面に上述した防眩性フィルムを備えるものである。【００７９】
本発明の画像表示装置は、いずれの場合も、テレビジョン、コンピュータ、電子ペーパー、タッチパネル、タブレットＰＣなどのディスプレイ表示に使用することができる。特に、ＣＲＴ、液晶パネル、ＰＤＰ、ＥＬＤ、ＦＥＤ、タッチパネルなどの高精細画像用ディスプレイの表面に好適に使用することができる。
【発明の効果】
【００８０】
本発明の防眩性フィルムは、上述した構成からなる単層で且つ薄層であるため、安価で耐割れ性に優れ、ハードコート性及び防眩性を維持しつつ、面ギラ及び白ぼけの発生が充分に抑制され、その結果、暗室でも高コントラストの表示画像を得ることができる防眩性フィルムとすることができる。
このため、本発明の防眩性フィルムは、陰極線管表示装置（ＣＲＴ）、液晶ディスプレイ（ＬＣＤ）、プラズマディスプレイ（ＰＤＰ）、エレクトロルミネッセンスディスプレイ（ＥＬＤ）、フィールドエミッションディスプレイ（ＦＥＤ）等に好適に適用することができる。
【図面の簡単な説明】
【００８１】
【図１】θａの測定方法の説明図である。
【図２−１】実施例８に係る防眩性フィルムの防眩層の断面ＳＴＥＭ写真であり、倍率３０００倍である。
【図２−２】実施例８に係る防眩性フィルムの防眩層の断面ＳＴＥＭ写真であり、倍率２万倍である。
【図３】実施例９に係る防眩性フィルムの防眩層の断面ＳＴＥＭ写真であり、（ａ）は、倍率３０００倍であり、（ｂ）は、倍率１万倍である。
【図４】比較例１に係る防眩性フィルムの防眩層の断面ＳＴＥＭ写真であり、（ａ）は、倍率３０００倍であり、（ｂ）は、倍率２万倍である。
【図５】比較例２に係る防眩性フィルムの防眩層の断面ＳＴＥＭ写真であり、（ａ）は、倍率３０００倍であり、（ｂ）は、倍率２万倍である。
【発明を実施するための形態】
【００８２】
本発明の内容を下記の実施例により説明するが、本発明の内容はこれらの実施態様に限定して解釈されるものではない。特別に断りの無い限り、「部」及び「％」は質量基準である。
【００８３】
（実施例１）
光透過性基材（厚み８０μｍトリアセチルセルロース樹脂フィルム、富士フィルム社製、ＴＤ８０ＵＬ）を準備し、該光透過性基材の片面に、下記に示した組成の防眩層用組成物を塗布し、塗膜を形成した。次いで、形成した塗膜を温度５０℃の熱オーブン中で６０秒間乾燥し、塗膜中の溶剤を蒸発させ、紫外線を積算光量が５０ｍＪ／ｃｍ２になるように照射して塗膜を硬化させることにより、４μｍ厚み（硬化時）の防眩層を形成し、実施例１に係る防眩性フィルムを作製した。
（防眩層用組成物）
有機微粒子（アクリル−スチレン共重合体粒子、平均粒径２．０μｍ、屈折率１．５１５、積水化成品工業社製）  １質量部
球状無機微粒子（アルミノシリケート粒子、平均粒径２．０μｍ、屈折率１．５０、水澤化学工業社製）  ３質量部
フュームドシリカ（ＡＥＲＯＳＩＬ  Ｒ８０５  平均粒径１２ｎｍ、日本アエロジル社製）  １質量部
ペンタエリスリトールトリアクリレート（ＰＥＴＡ、ダイセル・サイテック社製)  ６０質量部
ウレタンアクリレート（ＵＶ１７００Ｂ、日本合成化学社製）  ４０質量部
イルガキュア１８４（ＢＡＳＦジャパン社製）  ６質量部
イルガキュア９０７（ＢＡＳＦジャパン社製）  １質量部
ポリエーテル変性シリコーン（ＴＳＦ４４６０、モメンティブ・パフォーマンス・マテリアルズ社製）  ０．０２５質量部
トルエン  １０５質量部
イソプロピルアルコール  ３０質量部
シクロヘキサノン  １５質量部
なお、フュームドシリカは、メチル基を有するシランカップリング剤で表面処理されたものである。
【００８４】
（実施例２）
有機微粒子の配合量を５質量部とした以外は実施例１と同様にして防眩層用組成物を調製し、該防眩層用組成物を用いた以外は、実施例１と同様にして実施例２に係る防眩性フィルムを製造した。
【００８５】
（実施例３）
有機微粒子の配合量を１２質量部とした以外は実施例１と同様にして防眩層用組成物を調製し、該防眩層用組成物を用いた以外は、実施例１と同様にして実施例３に係る防眩性フィルムを製造した。
【００８６】
（実施例４）
有機微粒子の配合量を５質量部とし、無機微粒子の配合量を０．３質量部とした以外は実施例１と同様にして防眩層用組成物を調製し、該防眩層用組成物を用いた以外は、実施例１と同様にして実施例４に係る防眩性フィルムを製造した。
【００８７】
（実施例５）
有機微粒子の配合量を５質量部とし、無機微粒子の配合量を８質量部とした以外は実施例１と同様にして防眩層用組成物を調製し、該防眩層用組成物を用いた以外は、実施例１と同様にして実施例５に係る防眩性フィルムを製造した。
【００８８】
（実施例６）
有機微粒子の配合量を５質量部とし、フュームドシリカの配合量を０．３質量部とした以外は実施例１と同様にして防眩層用組成物を調製し、該防眩層用組成物を用いた以外は、実施例１と同様にして実施例６に係る防眩性フィルムを製造した。
【００８９】
（実施例７）
有機微粒子の配合量を５質量部とし、フュームドシリカの配合量を４質量部とした以外は実施例１と同様にして防眩層用組成物を調製し、該防眩層用組成物を用いた以外は、実施例１と同様にして実施例７に係る防眩性フィルムを製造した。
【００９０】
（実施例８）
有機微粒子の配合量を５質量部とし、フュームドシリカ（平均粒径１２ｎｍ、日本アエロジル社製、オクチルシランを有するシランカップリング剤で表面処理）を１質量部用いた以外は実施例１と同様にして防眩層用組成物を調製し、該防眩層用組成物を用いた以外は、実施例１と同様にして実施例８に係る防眩性フィルムを製造した。
【００９１】
（実施例９）
有機微粒子の配合量を５質量部とし、フュームドシリカを配合しなかった以外は実施例１と同様にして防眩層用組成物を調製し、該防眩層用組成物を用いた以外は、実施例１と同様にして実施例９に係る防眩性フィルムを製造した。
【００９２】
（比較例１）
有機微粒子の配合量を５質量部とし、無機微粒子を配合しなかった以外は実施例１と同様にして防眩層用組成物を調製し、該防眩層用組成物を用いた以外は、実施例１と同様にして比較例１に係る防眩性フィルムを製造した。
【００９３】
（比較例２）
有機微粒子を配合しなかった以外は実施例１と同様にして防眩層用組成物を調製し、該防眩層用組成物を用いた以外は、実施例１と同様にして比較例２に係る防眩性フィルムを製造した。
【００９４】
（比較例３）
有機微粒子の配合量を１０質量部とし、無機微粒子及びフュームドシリカを配合しなかった以外は実施例１と同様にして防眩層用組成物を調製し、該防眩層用組成物を用いた以外は、実施例１と同様にして比較例３に係る防眩性フィルムを製造した。
【００９５】
（比較例４）
有機微粒子を配合せず、無機微粒子としてシリカ（平均粒径２．０μｍ、東ソー・シリカ社製）を３質量部配合した以外は、実施例１と同様にして防眩層用組成物を調製し、該防眩層用組成物を用いた以外は、実施例１と同様にして比較例４に係る防眩性フィルムを製造した。
【００９６】
（比較例５）
フュームドシリカを、平均粒径１６ｎｍで表面処理のない、つまり親水性であるＡＥＲＯＳＩＬ１３０（日本アエロジル社製  ｐＨ４．０〜４．５、比表面積１３０ｍ２／ｇ）に代えた以外は、実施例１と同様にして防眩層用組成物を調製した。しかしながら、当該防眩層用組成物は、初期からゲル化、沈殿を生じたため、防眩層を形成することができなかった。
【００９７】
（参考例１）
有機微粒子の配合量を５質量部とし、無機微粒子として、不定形のアルミノシリケート（水澤化学工業社製、平均粒径２．０μｍ）を３質量部用いた以外は実施例１と同様にして防眩層用組成物を調製し、該防眩層用組成物を用いた以外は、実施例１と同様にして参考例１に係る防眩性フィルムを製造した。
【００９８】
（参考例２）
有機微粒子の配合量を１８質量部とした以外は実施例１と同様にして防眩層用組成物を調製し、該防眩層用組成物を用いた以外は、実施例１と同様にして参考例２に係る防眩性フィルムを製造した。
【００９９】
（参考例３）
有機微粒子の配合量を５質量部とし、無機微粒子の配合量を１２質量部とした以外は実施例１と同様にして防眩層用組成物を調製し、該防眩層用組成物を用いた以外は、実施例１と同様にして参考例３に係る防眩性フィルムを製造した。
【０１００】
（参考例４）
有機微粒子としてアクリル−スチレン共重合体粒子（平均粒径１．０μｍ、屈折率１．５１５、積水化成品工業社製）を用い、その配合量を１０質量部とし、無機微粒子として球状アルミノシリケート粒子（平均粒径０．５μｍ、屈折率１．５０、水澤化学工業社製）を用い、その配合量を７質量部とした以外は実施例１と同様にして防眩層用組成物を調製し、該防眩層用組成物を用いて、硬化時の厚みを１．５μｍとした以外は、実施例１と同様にして参考例４に係る防眩性フィルムを製造した。
【０１０１】
（参考例５）
有機微粒子としてアクリル−スチレン共重合体粒子（平均粒径１０．０μｍ、屈折率１．５１５、積水化成品工業社製）を用い、その配合量を５質量部とし、無機微粒子として不定形のアルミノシリケート粒子（平均粒径５μｍ、屈折率１．５０、水澤化学工業社製）を用い、その配合量を３質量部とし、フュームドシリカの配合量を２質量部とした以外は実施例１と同様にして防眩層用組成物を調製し、該防眩層用組成物を用いて、硬化時の厚みを１５．０μｍとした以外は、実施例１と同様にして参考例５に係る防眩性フィルムを製造した。
【０１０２】
得られた実施例１〜９、比較例１〜５及び参考例１〜５に係る防眩性フィルムを下記項目について評価した。評価結果を表１に示した。
【０１０３】
（塗液安定性）
防眩性フィルム作製後、塗液タンク中に沈殿物が無いものを○、防眩層に異物はみられないがタンクに沈殿物が存在したものを△、防眩層に異物がみられタンクに沈殿物が存在したものを×とした。
【０１０４】
（防眩性）
得られた防眩性フィルムの防眩性について、黒アクリル板、透明粘着、評価フィルム（粘着側は非塗工面）の順に貼付したものを明室環境下で目視にて、下記の基準により評価した。
○：周囲の写り込みがなく良好
×：周囲の写りこみが目立ってみえる
【０１０５】
（明室の艶黒感の評価：白ぼけがなく艶黒にみえるかどうか）
得られた防眩性フィルムの白ぼけについて、黒アクリル板、透明粘着、評価フィルム（粘着側は非塗工面）の順に貼付したものを明室環境下で目視にて、下記の基準により評価した。
◎：表面が白ぼけせず、明室で艶黒感が非常に良好
○：表面が白ぼけせず、明室で艶黒感が良好
×：表面が全面的に白ぼけてみえる
【０１０６】
（面ギラ評価）
得られた防眩性フィルムの防眩性について、暗室において、ライトボックス、１４０ｐｐｉのブラックマトリクスガラス、評価フィルムの順に下から重ねた状態を目視にて、下記の基準により評価した。
◎：面ギラが殆ど確認されない
○：面ギラが充分良化される
×：面ギラ防止効果なし
【０１０７】
（暗室での艶黒感の評価：暗室コントラスト比）
暗室において、バックライトユニットとして冷陰極管光源に拡散板を設置したものを用い、２枚の偏光板（サムスン社製  ＡＭＮ−３２４４ＴＰ）を用い、該偏光板をパラレルニコルに設置したときに通過する光の正面での輝度（Ｌｍａｘ）を、クロスニコルに設置したときに通過する光の正面での輝度（Ｌｍｉｎ）で割ることで、防眩性フィルム（光透過性基材＋防眩層）のコントラスト（Ｌ１）と、光透過性基材のコントラスト（Ｌ２）を求め、（Ｌ１／Ｌ２）×１００（％）を算出することでコントラスト比を算出した。
なお、輝度の測定には、色彩輝度計(トプコン社製  ＢＭ−５Ａ)を用いた。色彩輝度計の測定角は１°に設定し、サンプル上の視野φ５ｍｍで測定した。バックライトの光量は、サンプルを設置しない状態で、２枚の偏光板をパラレルニコルに設置したときの輝度が３６００ｃｄ／ｍ２になるように設置した。
なお、上記コントラスト比が、９０を超えるものを「コントラストが高く、暗室で艶黒感が非常に良好である」と評価し、８０を超え９０以下のものを「コントラストが高く、暗室で艶黒感が良好である」と評価し、８０以下のものを「コントラストが低く、暗室で艶黒感がない」と評価した。
【０１０８】
（鉛筆硬度）
得られた防眩性フィルムを温度２５℃、相対湿度６０％の条件で２時間調湿した後、ＪＩＳ−Ｓ−６００６が規定する試験用鉛筆を用いて、ＪＩＳ  Ｋ５６００−５−４（１９９９）に規定する鉛筆硬度試験（５００ｇ荷重）を行い、傷がつかなかった最も高い硬度を測定した。
【０１０９】
（割れ性）
ＪＩＳ−Ｋ５６００−５−１に記載されているマンドレル試験（金属製円柱にサンプルを巻きつける試験）に準じ、φ８ｍｍのマンドレル棒に防眩層を外側にして、得られた防眩性フィルムの長さ方向で巻き付け、クラック（ひび）の発生の有無を評価した。
なお、クラックが発生しなかったものを「○」と表記し、クラックが発生したものを「×」と表記した。
【０１１０】
（凹凸の平均間隔（Ｓｍ）、凹凸の算術平均粗さ（Ｒａ）、凹凸部の平均傾斜角（θａ）、十点平均粗さ（Ｒｚ））
表面に凹凸形状を有する防眩性フィルムについて、ＪＩＳ  Ｂ  ０６０１−１９９４に準拠して凹凸の平均間隔（Ｓｍ）、凹凸の算術平均粗さ（Ｒａ）及び十点平均粗さ（Ｒｚ）を測定し、図１に示した方法で凹凸部の平均傾斜角（θａ）を測定した。なお、上記Ｓｍ、Ｒａ、θａ及びＲｚの測定には、表面粗さ測定器：ＳＥ−３４００／株式会社小坂研究所製を用い、以下の条件で測定した。
（１）表面粗さ検出部の触針：
型番／ＳＥ２５５５Ｎ（２μ触針）、株式会社小坂研究所製
（先端曲率半径２μｍ／頂角：９０度／材質：ダイヤモンド）
（２）表面粗さ測定器の測定条件：
基準長さ（粗さ曲線のカットオフ値λｃ：２．５ｍｍ
評価長さ（基準長さ（カットオフ値λｃ）×５）：１２．５ｍｍ
触針の送り速さ：０．５ｍｍ／ｓ
なお、通常カットオフ値は０．８ｍｍが使用されることが多いが、本発明においては、カットオフ値を２．５ｍｍに設定して測定を行った。その理由は、本発明における表面に凹凸形状を有する防眩性フィルムの好ましい凹凸形状としては、上記に記載しているように、外光による反射を防ぎ、さらには、画像表示装置を黒表示にした状態での優れた艶黒感（画面表示における濡れたような艶のある黒色の再現性）を得ることができる凹凸形状だからである。すなわち、大きくなだらかな凹凸形状を有することが好ましく、この凹凸形状を測定するには、カットオフ値を２．５ｍｍに設定して測定することが好ましいからである。
【０１１１】
（微粒子凝集状態）
防眩性フィルムの断面を、ＳＴＥＭにより、２０００倍〜３００００倍で観察し、有機微粒子と無機微粒子とが凝集体を形成していたものを○、それ以外を×と評価した。
【０１１２】
【表１】
2012053632.tif 000003
【０１１３】
表１より、実施例に係る防眩性フィルムは、いずれも高い暗室でのコントラスト比を有するとともに、防眩性、白ぼけ防止性、面ギラ防止性、ハードコート性（鉛筆硬度及び割れ性）のいずれも優れたものであった。なお、図２−１、２−２は、実施例８に係る防眩性フィルムの防眩層の断面ＳＴＥＭ写真であり、図２−１は、倍率３０００倍であり、図２−２は、倍率２万倍である。なお、図２−１では、有機微粒子及び無機微粒子の凝集体が２つ観察された。また、図３は、実施例９に係る防眩性フィルムの防眩層の断面ＳＴＥＭ写真であり、（ａ）は、倍率３０００倍であり、（ｂ）は、倍率１万倍である。なお、図３（ｂ）では、有機微粒子及び無機微粒子の凝集体が２つ観察された。図２−１、２−２、３に示したように、実施例８及び９に係る防眩性フィルムでは、防眩層中で有機微粒子と無機微粒子とが凝集体を形成しており、特に実施例８では有機微粒子及び無機微粒子の周囲にフュームドシリカが偏在していることが確認できた。また、実施例９の結果より、フュームドシリカを使用した場合には、これを使用しなかった場合よりも塗液安定性に優れていた。
なお、白ぼけ防止性の評価が「◎」であった実施例に係る防眩性フィルムは、表面ヘイズの値が０．１％以上、２％未満の範囲内にあり、内部拡散によるヘイズの値が２％以上、５％未満の範囲内にあった。
一方、比較例１、２に係る防眩性フィルムは、いずれも防眩性に劣るものであった。なお、図４は、比較例１に係る防眩性フィルムの防眩層の断面ＳＴＥＭ写真であり、図５は、比較例２に係る防眩性フィルムの防眩層の断面ＳＴＥＭ写真であり、いずれも、（ａ）は、倍率３０００倍であり、（ｂ）は、倍率２万倍である。図４、５に示したように、比較例１、２に係る防眩性フィルムでは、防眩層には凝集体が形成されていなかった。フュームドシリカも、粒子周りに偏在しているというよりも、防眩層全体に分散していた。
また、防眩層に無機微粒子を含まない比較例３に係る防眩性フィルムは、白ぼけの評価に劣り、防眩層に有機微粒子を含ない比較例４に係る防眩性フィルムは、白ぼけ及び面ギラに劣るものであった。
また、参考例１に係る防眩性フィルムは、無機微粒子が不定形のアルミノシリケートであったため、暗室コントラストに劣り、参考例２に係る防眩性フィルムは、有機微粒子の配合量が多すぎたため、白ぼけ及び面ギラの各評価に劣り、参考例３に係る防眩性フィルムは、無機微粒子の配合量が多すぎたため、白ぼけ及び面ギラの各評価に劣り、参考例４に係る防眩性フィルムは、防眩層の厚さが薄く、鉛筆硬度試験が劣るものであり、参考例５に係る防眩性フィルムは、防眩層の厚さが厚く、割れ性に劣るものであった。
【０１１４】
実施例で得られた防眩性フィルムの防眩層の表面に、下記組成の低屈折率層用組成物を、乾燥後（４０℃×１分）の膜厚が０．１μｍとなるように塗布し、紫外線照射装置（フュージョンＵＶシステムズ・ジャパン社製、光源Ｈバルブ）を用いて、照射線量１００ｍＪ／ｃｍ２で紫外線照射を行って硬化させて低屈折率層を製造する。得られた低屈折率層を備えた防眩性フィルムは、白ぼけの防止効果が更に優れたものである。
（低屈折率層用組成物）
中空シリカ微粒子（該シリカ微粒子の固形分：２０質量％、溶液：メチルイソブチルケトン、平均粒径：５０ｎｍ）  ４０質量部
ペンタエリスリトールトリアクリレート（ＰＥＴＡ）(ダイセル・サイテック社製)  １０質量部
重合開始剤（イルガキュア１２７：ＢＡＳＦジャパン社製）  ０．３５質量部
変性シリコーンオイル（Ｘ２２１６４Ｅ：信越化学社製）  ０．５質量部
ＭＩＢＫ  ３２０質量部
ＰＧＭＥＡ  １６１質量部
【産業上の利用可能性】
【０１１５】
本発明の防眩性フィルムは、陰極線管表示装置（ＣＲＴ）、液晶ディスプレイ（ＬＣＤ）、プラズマディスプレイ（ＰＤＰ）、エレクトロルミネッセンスディスプレイ（ＥＬＤ）、フィールドエミッションディスプレイ（ＦＥＤ）、タッチパネル、電子ペーパー、タブレットＰＣ等に好適に適用することができる。
【図１】
2012053632.tif 000004
【図２−１】
2012053632.tif 000005
【図２−２】
2012053632.tif 000006
【図３】
2012053632.tif 000007
【図４】
2012053632.tif 000008
【図５】
2012053632.tif 000009
【国際調査報告】
2012053632.tif 000010
2012053632.tif 000011